(57)【特許請求の範囲】
【請求項１】
少なくとも一種類の炭化水素からなる油状物質を連続相、下記一般式（１）および／または（２）で表わされるカチオン性単量体５〜１００モル％、下記一般式（３）で表わされるアニオン性単量体０〜４０モル％とアクリルアミドを０〜９５モル％からなる水溶性高分子水溶液を分散相とする油中水型高分子エマルジョンを水に溶解するに際し、ＨＬＢ数（ハイドロホビック・リポフィリック・バランス）が２〜８の非イオン性油溶性乳化剤を添加、混合した後、ＨＬＢ数が８〜２０である非イオン性水溶性乳化剤を添加、混合した後、水に溶解することを特徴とする油中水型エマルジョンの溶解性調節方法。
【化１】
0004676632.tif 000012
Ｒ１は水素又はメチル基、Ｒ２、Ｒ３は炭素数１〜３のアルキルまたアルコキシ基あるいはベンジル基、Ｒ４は水素、炭素数１〜３のアルキルまたアルコキシ基あるいはベンジル基であり、同種でも異種でも良い。Ｘ１は陰イオンをそれぞれ表わす
【化２】
0004676632.tif 000013
Ｒ５は水素又はメチル基、Ｒ６、Ｒ７は炭素数１〜３のアルキルまたアルコキシ基あるいはベンジル基であり、同種でも異種でも良い、Ｘ２は陰イオンをそれぞれ表わす
【化３】
0004676632.tif 000014
Ｒ８は水素、メチル基またはカルボキシメチル基、Ｒ９は水素またはカルボキシル基、ＡはＳＯ３、Ｃ６Ｈ４ＳＯ３、ＣＯＮＨＣ（ＣＨ３）２ＣＨ２ＳＯ３あるいはＣＯＯ、Ｙは水素または陽イオンを表わす
【請求項２】
少なくとも一種類の炭化水素からなる油状物質を連続相、下記一般式（３）で表わされるアニオン性単量体２〜６０モル％とアクリルアミドを４０〜９８モル％からなる水溶性高分子水溶液を分散相とする油中水型高分子エマルジョンを水に溶解するに際し、ＨＬＢ数（ハイドロホビック・リポフィリック・バランス）が２〜８の非イオン性油溶性乳化剤を添加、混合した後、ＨＬＢ数が８〜２０である非イオン性水溶性乳化剤を添加、混合した後、水に溶解することを特徴とする油中水型エマルジョンの溶解性調節方法。
【化３】
0004676632.tif 000015
Ｒ８は水素、メチル基またはカルボキシメチル基、Ｒ９は水素またはカルボキシル基、ＡはＳＯ３、Ｃ６Ｈ４ＳＯ３、ＣＯＮＨＣ（ＣＨ３）２ＣＨ２ＳＯ３あるいはＣＯＯ、Ｙは水素または陽イオンを表わす。
【発明の詳細な説明】
【０００１】
【発明の属する技術分野】
本発明は、油中水型エマルジョンの溶解性調節方法に関するものであり、特に少なくとも一種類の炭化水素からなる油状物質を連続相、水溶性高分子水溶液を分散相とする油中水型エマルジョンを水に溶解するに際し、前記油中水型エマルジョンに油溶性乳化剤及び水溶性乳化剤を添加、混合した後、水に溶解することを特徴とする油中水型エマルジョンの溶解性調節方法に関する。
【０００２】
【従来の技術】
水溶性高分子の油中水型エマルジョンは、水溶性高分子を高濃度の製品形態に保存可能で、しかも分散液の粘性が非常に低いので高分子凝集剤などの高分子量を要する用途に適した液状製品である。例えば特公昭５４−３７９８６号公報には、単量体水溶液３０〜７０重量％と疎水性有機液体７０〜３０重量％を界面活性剤をもちいて乳化分散させ油中水型エマルジョンを製造する方法が開示されている。しかし、油中水型であるため、溶解時、水に分散させると水滴のまわりには油が存在しこのままでは溶解は進まない。そのためいわゆる「転相剤」と呼んでいる親水性乳化剤を、エマルジョン中にあるいは溶解水中に添加し溶解を促進させる方法が採用されている（特開昭５０−４３１８９号公報）。
【０００３】
溶解水の性状にもよるが、この溶解操作は油中水型エマルジョン型凝集剤の性能を決定する一つのポイントにもなっている。即ち前記転相剤の添加量を増加すれば溶解性は向上するが、エマルジョン製品の保存安定性は低下し、また、凝集性能、あるいは環境にも影響する。完全溶解までの時間を設定可能なように、溶解水中に予め一定のＨＬＢ値を有する乳化剤を一定量添加しておき、この中に一定量の油中水型エマルジョンを添加し、攪拌下、溶解液とする方法が開示されている（特公平３−７５５６８号公報）。さらにユ−ザ−の使用現場によっては、転相剤を添加した当該油中水型エマルジョンを水に溶解し、水溶液とした後、使用残液に水と転相剤含有油中水型エマルジョンを追加し、水溶液を調製している例もある。こうした場合、すでに粘性があるので転送剤種類の選択あるいはその添加量の決定は非常に難しいものになる。
【０００４】
【発明が解決しようとする課題】
本発明の目的は、転相剤として添加するＨＬＢの高い乳化剤の添加やその高添加率に起因する、油中水型エマルジョンの急速な溶解・粘性上昇によって生ずる粗大な未溶解粒子の発生を防止できる、安全で効率的な溶解方法を開発することを目的とする。
【０００５】
【課題を解決するための手段】
上記課題を解決するため鋭意研究を重ねた結果、以下のような発明に達した。即ち、本発明の請求項１の発明は、少なくとも一種類の炭化水素からなる油状物質を連続相、下記一般式（１）および／または（２）で表わされるカチオン性単量体５〜１００モル％、下記一般式（３）で表わされるアニオン性単量体０〜４０モル％とアクリルアミドを０〜９５モル％からなる水溶性高分子水溶液を分散相とする油中水型高分子エマルジョンを水に溶解するに際し、ＨＬＢ数（ハイドロホビック・リポフィリック・バランス）が２〜８の非イオン性油溶性乳化剤を添加、混合した後、ＨＬＢ数が８〜２０である非イオン性水溶性乳化剤を添加、混合した後、水に溶解することを特徴とする油中水型エマルジョンの溶解性調節方法である。
【化１】
0004676632.tif 000002
Ｒ１は水素又はメチル基、Ｒ２、Ｒ３は炭素数１〜３のアルキルまたアルコキシ基あるいはベンジル基、Ｒ４は水素、炭素数１〜３のアルキルまたアルコキシ基あるいはベンジル基であり、同種でも異種でも良い。Ｘ１は陰イオンをそれぞれ表わす
【化２】
0004676632.tif 000003
Ｒ５は水素又はメチル基、Ｒ６、Ｒ７は炭素数１〜３のアルキルまたアルコキシ基あるいはベンジル基であり、同種でも異種でも良い、Ｘ２は陰イオンをそれぞれ表わす
【化３】
0004676632.tif 000004
Ｒ８は水素、メチル基またはカルボキシメチル基、Ｒ９は水素またはカルボキシル基、ＡはＳＯ３、Ｃ６Ｈ４ＳＯ３、ＣＯＮＨＣ（ＣＨ３）２ＣＨ２ＳＯ３あるいはＣＯＯ、Ｙは水素または陽イオンを表わす。
【０００６】
請求項２の発明は、少なくとも一種類の炭化水素からなる油状物質を連続相、下記一般式（３）で表わされるアニオン性単量体２〜６０モル％とアクリルアミドを４０〜９８モル％からなる水溶性高分子水溶液を分散相とする油中水型高分子エマルジョンを水に溶解するに際し、ＨＬＢ数（ハイドロホビック・リポフィリック・バランス）が２〜８の非イオン性油溶性乳化剤を添加、混合した後、ＨＬＢ数が８〜２０である非イオン性水溶性乳化剤を添加、混合した後、水に溶解することを特徴とする油中水型エマルジョンの溶解性調節方法である。
【化３】
0004676632.tif 000005
Ｒ８は水素、メチル基またはカルボキシメチル基、Ｒ９は水素またはカルボキシル基、ＡはＳＯ３、Ｃ６Ｈ４ＳＯ３、ＣＯＮＨＣ（ＣＨ３）２ＣＨ２ＳＯ３あるいはＣＯＯ、Ｙは水素または陽イオンを表わす。
【００１０】
【発明の実施の形態】
油中水型エマルジョンの合成方法としては、従来と同様である。まず、水溶性ビニル単量体、水、少なくとも一種類の炭化水素からなる油状物質、油中水型エマルジョンを形成するに有効な量とＨＬＢを有する少なくとも一種類の界面活性剤を混合し、強攪拌下、油中水型エマルジョンを形成させた後、窒素雰囲気中、重合開始剤を添加し重合することにより合成する。水溶性ビニル単量体としては以下のようなものが上げられる。アニオン性の単量体としてアクリル酸、メタアクリル酸、イタコン酸、マレイン酸、フマル酸、ビニルスルフォン酸、ビニルベンゼンスルフォン酸あるいはアクリルアミド２−メチルプロパンスルフォン酸などがあげられる。非イオン性単量体として（メタ）アクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミドなどである。
【００１１】
また両性の水溶性共重合体を合成するには、前記アニオン性単量体や非イオン性単量体の他、カチオン性単量体を共重合する。例えば三級アミノ基含有単量体の例として、（メタ）アクリル酸ジメチルアミノエチル、ジメチルアミノプロピル（メタ）アクリルアミド、メチルジアリルアミンあるいはエチルジアリルアミンなどである。四級アンモニウム基含有単量体の例としては、前記三級アミノ基含有単量体の（メタ）の塩化メチルや塩化ベンジルによる四級化物である（メタ）アクリロイルオキシエチルトリメチルアンモニウム塩化物、（メタ）アクリロイルオキシ２−ヒドロキシプロピルトリメチルアンモニウム塩化物、（メタ）アクリロイルアミノプロピルトリメチルアンモニウム塩化物、（メタ）アクリロイルオキシエチルジメチルベンジルアンモニウム塩化物、（メタ）アクリロイルオキシ２−ヒドロキシプロピルジメチルベンジルアンモニウム塩化物、（メタ）アクリロイルアミノプロピルジメチルベンジルアンモニウム塩化物などがあげられる。さらにジメチルジアリルアンモニウム塩化物、メチルベンジルジアリルアンモニウム塩化物などである。
【００１２】
これら単量体の共重合モル比としては、カチオン性あるいは両性高分子の場合は、前記一般式（１）及び／又は（２）で表わされるカチオン性単量体５〜１００モル％、前記一般式（３）で表わされるアニオン性単量体０〜４０モル％とアクリルアミドを０〜９５モル％であり、好ましくは、１０〜１００モル％、アニオン性単量体０〜３０モル％とアクリルアミドを０〜９０モル％である。また、アニオン性高分子の場合は、前記一般式（３）で表わされるアニオン性単量体２〜５０モル％とアクリルアミドを５０〜９８モル％であり、好ましくはアニオン性単量体５〜５０モル％とアクリルアミドを５０〜９５モル％である。
【００１３】
炭化水素からなる油状物質の例としては、パラフィン類あるいは灯油、軽油、中油などの鉱油、またはこれらと実質的に同じ範囲の沸点や粘度などの特性を有する炭化水素系合成油、あるいはこれらの混合物があげられる。
【００１４】
の油中水型エマルジョンを形成するに有効な量とＨＬＢを有する少なくとも一種類の界面活性剤の例としては、ＨＬＢ３〜６のノニオン性界面活性剤であり、その具体例としては、ソルビタンモノオレ−ト、ソルビタンモノステアレ−ト、ソルビタンモノパルミテ−トなどがあげられる。これら界面活性剤の添加量としては、油中水型エマルジョン全量に対して０．５〜１０重量％であり、好ましくは１〜５重量％である。
【００１５】
アニオン性単量体を中和した後、前記成分を混合し、乳化機などにより油中水型エマルジョンを形成させた後、窒素置換を行い、一定の重合温度に油中水型エマルジョンを設定した後、ラジカル重合開始剤によって重合を開始させる。開始剤としては、アゾ系,過酸化物系、レドックス系いずれでも重合することが可能である。油溶性アゾ系開始剤の例としては、２、２’−アゾビスイソブチロニトリル、１、１’−アゾビス（シクロヘキサンカルボニトリル）、２、２’−アゾビス（２−メチルブチロニトリル）、２、２’−アゾビス（２−メチルプロピオネ−ト）、４、４’−アゾビス（４−メトキシル２、４−ジメチル）バレロニトリルなどがあげられる。
【００１６】
水溶性アゾ系開始剤の例としては、２、２’−アゾビス（アミジノプロパン）二塩化水素化物、２、２’−アゾビス〔２−（５−メチル−２−イミダゾリン−２−イル）プロパン〕二塩化水素化物、４、４’−アゾビス（４−シアノ吉草酸）などがあげられる。またレドックス系の例としては、ペルオクソ二硫酸アンモニウムあるいはカリウムと亜硫酸ナトリウム、亜硫酸水素ナトリウム、トリメチルアミン、テトラメチルエチレンジアミンなどとの組み合わせがあげられる。さらに過酸化物の例としては、ペルオクソ二硫酸アンモニウム、過酸化水素、ベンゾイルペルオキサイド、ラウロイルペルオキサイド、オクタノイルペルオキサイド、サクシニックペルオキサイド、t-ブチルペルオキシ２−エチルヘキサノエ−トなどをあげることができる。
【００１７】
重合温度としては、０〜８０℃で可能であるが、好ましくは２０〜６０℃である。重合濃度は、一般的に１０〜６０重量％であるが、好ましくは２０〜５０重量％が重合反応を制御し易く、また製造の効率も良い。
【００１８】
本発明の油中水型エマルジョンは、前記単量体類、即ちアニオン性単量体、ノニオン性単量体、三級アミノ基あるいは四級アンモニウム塩基含有単量体の他、架橋性の単量体、例えばメチレンビスアクリルアミドやエチレングルコ−ルジ（メタ）アクリレ−トなどの多官能性単量体、あるいはＮ、Ｎ−ジメチルアクリルアミドのような熱架橋性単量体などを適宜共重合し、共重合体を改質し、いろいろな排水に対応するよう性能の改良を行うことも可能である。
【００１９】
以上のように合成した油中水型エマルジョンに転相剤を添加し、水への溶解を促進する。従来、転相剤はＨＬＢが８〜２０の水溶性乳化剤を使用している。しかし、転相剤を添加しすぎると、溶解時、急速な粘性増加により未溶解粒子が発生したり、環境への懸念が起きる。また、添加量が少なすぎると溶解性が低下する。そのため本発明では、水溶性乳化剤に加え、油溶性乳化剤を併用する。特に本発明で使用する乳化剤は、非イオン性水溶性乳化剤と非イオン性油溶性乳化剤である。こうして併用することによって時間に比例する形で溶解液の粘性が上昇して行き、未溶解粒子の発生も抑制でき、「追加溶解」による溶解初期から粘性がある場合にも対応ができる。これら非イオン性水溶性乳化剤と非イオン性油溶性乳化剤の添加比率は、水溶性乳化剤と油溶性乳化剤の重量％をそれぞれａ、ｂとすると、ａ：ｂ＝９：１〜５：５であり、好ましくはａ：ｂ＝８：２〜５：５である。また添加方法は、両乳化剤を混合して添加するか、油溶性乳化剤を添加、混合した後、水溶性乳化剤を添加、混合する方法が考えられるが、好ましくは油溶性乳化剤、水溶性乳化剤の順で添加する。水溶性乳化剤を先に添加すると、油中水型エマルジョンが破壊される場合があり、好ましくない。
【００２０】
本発明でいう非イオン性水溶性乳化剤とは、純水に１重量％溶液として溶解した場合、透明な液を生成するものをいい、いっぽう、非イオン性油溶性乳化剤とは、重合時分散媒として使用する、特には精製された軽油に対し、１重量％溶液として溶解した場合、透明な液を生成するものをいう。この性質は必ずしもＨＬＢにはよらず、化学的な構造による影響が大きいので、油溶性乳化剤２〜９、水溶性乳化剤８〜２０と一部交叉する範囲が存在する。
【００２１】
これら乳化剤の具体的例として、非イオン性水溶性乳化剤は、ポリオキシエチレンノニルフェニルエ−テル、ポリオキシエチレンステアリルエ−テル、ポリオキシエチレンラウリルエ−テル、ポリオキシエチレンセチルエ−テル、ポリオキシエチレントリデシルエ−テル、ポリオキシエチレンオレイルエ−テルなどである。また、非イオン性油溶性乳化剤はソルビタンモノオレ−ト、ソルビタンジオレ−ト、ソルビタンモノステアレ−ト、ソルビタンジステアレ−ト、ソルビタンモノラウレ−ト、ソルビタンジラウレ−ト、ソルビタンモノパルミテ−ト、ソルビタンジパルミテ−トなどである。
【００２２】
本発明の油中水型エマルジョンからなる水溶性高分子は、製紙工業におけるパルプスラッジの脱水、その他食品工業、金属、石油精製の各排水処理、また建材関係の砂利洗浄排水の処理などに適用可能である。添加量としては、排水の種類、懸濁物濃度などのよって変化するものであるが、液量に対して０．１〜１０００ｐｐｍ程度である。
【００２３】
【実施例】
以下、実施例および比較例によって本発明をさらに詳しく説明するが、本発明はその要旨を超えない限り、以下の実施例に制約されるものではない。
【００２４】
（合成例１）
攪拌機および温度制御装置を備えた反応槽に沸点１９０°Ｃないし２３０°Ｃのイソパラフィン２３０．０ｇおよびソルビタンモノオレート１７．０ｇを仕込んだ。別に６０％水溶液アクリル酸（ＡＡＣ）２００．０ｇ、５０％水溶液アクリルアミド（ＡＡＭ）３６０．０ｇを混合し、水酸化ナトリウムの４３％水溶液１５５．４ｇ（アクリル酸に対し当量）を液温が３０℃以上にならないよう冷却しながら加え中和した。単量体しこみ後のアクリルアミドとアクリル酸のモル比は６０：４０である。その後油相と単量体水溶液を合わせ、ホモジナイザーにて１０００ｒｐｍで５分間攪拌乳化した。得られたエマルジョンにイソプロピルアルコールの１０％水溶液１．０ｇ（対単量体０．０３３重量％）を加え窒素置換の後、開始剤として２、２’−アゾビス〔２−（５−メチル−２−イミダゾリン−２−イル）プロパン〕二塩化水素化物の１０％水溶液１．０ｇを加え（対単量体０．０３３重量％）、温度３３±１°Ｃに制御しながら重合反応を開始させ、５時後、前記開始剤を１．０ｇ追加し、更に５時間反応を継続し重合を完結させた（試料−１とする）。得られた油中水型エマルジョンの一部を採取し、アセトンにより重合物を析出させ、２５℃で減圧乾燥４８時間行い乾燥重合物を取り出した。溶解した後、静的光散乱法による分子量測定器（大塚電子製ＤＬＳ−７０００）によって重量平均分子量を測定した。結果を表１に示す。
【００２５】
（合成例２）
実施例１と同様な操作によって、アクリルアミド／アクリル酸＝９０／１０の共重合物からなる油中水型エマルジョン（試料−２とする）を合成した。結果を表１に示す。
【００２６】
（合成例３）
攪拌機および温度制御装置を備えた反応槽に沸点１９０°Ｃないし２３０°Ｃのイソパラフィン２３０．０ｇおよびソルビタンモノオレート１７．５ｇ、８０％水溶液アクリロイルオキシエチルトリメチルアンモニウム塩化物３２０．７ｇ、５０％水溶液アクリルアミド１８８．２ｇ及び脱イオン水１９６．１ｇをし込んだ。単量体しこみ後のアクリロイルオキシエチルトリメチルアンモニウム塩化物とアクリルアミドとのモル比は５０：５０である。その後油相と単量体水溶液を合わせ、ホモジナイザーにて１０００ｒｐｍで７分間攪拌乳化した。得られたエマルジョンにイソプロピルアルコール１０％水溶液１．０ｇ（対単量体０．０３３重量％）を加え窒素置換の後、開始剤として２、２’−アゾビス〔２−（５−メチル−２−イミダゾリン−２−イル）プロパン〕二塩化水素化物の１０％水溶液０．６ｇを加え（対単量体０．０２重量％）、温度３３±１°Ｃに制御しながら重合反応を開始させ、５時後、前記開始剤を０．６ｇ追加し、更に５時間反応を継続し重合を完結させた（試料−３とする）。重合後、同様に重量平均分子量を測定した。結果を表１に示す。
【００２７】
（合成例４）
実施例１と同様な操作によって、アクリロイルオキシエチルトリメチルアンモニウム塩化物／アクリルアミド＝２０／８０の共重合物からなる油中水型エマルジョン（試料−４とする）を合成した。結果を表１に示す。
【００２８】
（合成例５）
攪拌機および温度制御装置を備えた反応槽に沸点１９０°Ｃないし２３０°Ｃのイソパラフィン２３０．０ｇおよびソルビタンモノオレート２５．０ｇを仕込んだ。別に６０％水溶液アクリル酸２８．６ｇ、５０％水溶液アクリルアミド６５．９ｇを混合し、水酸化ナトリウムの４３％水溶液３７．０ｇ（アクリル酸に対し当量）を液温が３０℃以上にならないよう冷却しながら加え中和した。中和した溶液にアクリロイルオキシエチルトリメチルアンモニウム塩化物の８０％水溶液３２０．５ｇを加えた。単量体しこみ後のアクリルアミド／アクリル酸／アクリロイルオキシエチルトリメチルアンモニウム塩化物のモル比は３５：１５：５０である。その後油相と単量体水溶液を合わせ、ホモジナイザーにて１０００ｒｐｍで７分間攪拌乳化した。得られたエマルジョンにイソプロピルアルコールの１０％水溶液０．６ｇ（対単量体０．０２重量％）を加え窒素置換の後、開始剤として２、２’−アゾビス〔２−（５−メチル−２−イミダゾリン−２−イル）プロパン〕二塩化水素化物の１０％水溶液１．２ｇを加え（対単量体０．０４重量％）、温度３３±１°Ｃに制御しながら重合反応を開始させ、５時後、前記開始剤を１．０ｇ追加し、更に５時間反応を継続し重合を完結させた（試料−５とする）。結果を表１に示す。
【００２９】
（合成例６）
実施例１と同様な操作によって、アクリルアミド／アクリル酸／アクリロイルオキシエチルトリメチルアンモニウム塩化物＝４０／２０／４０の共重合物からなる油中水型エマルジョン（試料−６とする）を合成した。結果を表１に示す。
【００３０】
【実施例１〜２】
合成例１〜２で合成した油中水型エマルジョンに、表２に記載したような組成の転相剤を、油溶性乳化剤、水溶性乳化剤の順で添加した。その後、スリ−ワンモ−タ−を使用して、１０ｇを採取し純水中で２００倍に溶解し、一定時間ごとに粘度を測定し、水への溶解性を試験した。また、溶解液を６０メッシュの篩いで濾過し不溶解粒子の重量を測定した。さらに転相剤添加後一ヶ月の油中水型エマルジョン２００ｍｌを採取し、直径５ｃｍのサンプルビンに保存し、分離安定性を試験した。結果を表２に示す。
【００３１】
【比較例１〜２】
合成例３〜６で合成した油中水型エマルジョンに、水溶性乳化剤のみを添加した場合につき、溶解性及び分離安定性を試験した。結果を表３に示す。
【００３２】
【実施例３〜６】
合成例３〜６で合成した油中水型エマルジョンに、表２に記載したような組成の転相剤を、油溶性乳化剤、水溶性乳化剤の順で添加した。その後、スリ−ワンモ−タ−を使用して、１０ｇを採取し純水中で１００倍に溶解し、一定時間ごとに粘度を測定し、水への溶解性を試験した。また、溶解液を６０メッシュの篩いで濾過し不溶解粒子の重量を測定した。さらに転相剤添加後一ヶ月の油中水型エマルジョン２００ｍｌを採取し、直径５ｃｍのサンプルビンに保存し、分離安定性を試験した。結果を表４に示す。
【００３３】
【比較例３〜６】
合成例３〜６で合成した油中水型エマルジョンに、水溶性乳化剤のみを添加した場合につき、溶解性及び分離安定性を試験した。結果を表５に示す。
【００３４】
【表１】
0004676632.tif 000006
ＡＡＣ：アクリル酸、ＡＡＭ：アクリルアミド、ＤＭＱ：アクリロイルオキシエチルトリメチルアンモニウム塩化物、エマルジョン粘度：ｍＰａ・ｓ
分子量：単位は万
【００３５】
【表２】
0004676632.tif 000007
（ａ）：ソビタンモノオレ−ト
（ａ）−１；０．６％、（ａ）−２；０．６％
（ｂ）：ポリオキシエチレンノニルフェニルエ−テル
（ポリオキシエチレン鎖；分子量５００）
（ｂ）−１；２．３％、（ｂ）−２；２．３％
不溶解物：いずれの溶液もほぼ０であった。
【００３６】
【表３】
0004676632.tif 000008
（ｂ）：ポリオキシエチレンノニルフェニルエ−テル
（ポリオキシエチレン鎖；分子量５００）
（ｂ）−３；２．３％、（ｂ）−４；２．３％
分離安定性：＊１；上澄み０．５ｃｍ、＊２；上澄み０．３ｃｍ、
溶解時不溶物：膨潤粒子の湿重量（ｇ）
【００３７】
【表４】
0004676632.tif 000009
（ａ）：ソビタンモノオレ−ト
（ａ）−３；１％、（ａ）−４；１％、（ａ）−５；１％、（ａ）−６；１％
（ｂ）：ポリオキシエチレンオレイルエ−テル
（ポリオキシエチレン鎖；分子量６００）
（ｂ）−５；３．０％、（ｂ）−６；３．３％、（ｂ）−７；３．８％、
（ｂ）−８；３．８％
不溶解物：いずれの溶液もほぼ０であった。
【００３８】
【表５】
0004676632.tif 000010
（ｂ）−９；３．０％、（ｂ）−１０；３．３％、（ｂ）−１１；３．８％、
（ｂ）−１２；３．８％
0004676632.tif 000011
溶解時不溶物：膨潤粒子の湿重量（ｇ）